(57)【要約】【課題】隔壁としての十分な遮光性と、高さとを兼ね備えた隔壁を有する表示素子用積層体、及びこのような隔壁を好適に形成することができる隔壁形成用組成物を提供する。【解決手段】本発明は、基板、上記基板の一方の面側を複数の領域に区画する隔壁、及び上記複数の領域の少なくとも１の領域内に設けられた波長変換層を備え、上記隔壁の高さが５μｍ以上３０μｍ以下であり、上記隔壁の高さ１μｍあたりの光学濃度が０．２以上０．７以下である表示素子用積層体である。【選択図】図１
2019179111.tif 000002
【特許請求の範囲】
【請求項１】
基板、
上記基板の一方の面側を複数の領域に区画する隔壁、及び
上記複数の領域の少なくとも１の領域内に設けられた波長変換層
を備え、
上記隔壁の高さが５μｍ以上３０μｍ以下であり、
上記隔壁の高さ１μｍあたりの光学濃度が０．２以上０．７以下である表示素子用積層体。
【請求項２】
上記隔壁のプロピレングリコールモノメチルエーテルアセテートに対する静的接触角が５°以上９０°以下である請求項１に記載の表示素子用積層体。
【請求項３】
上記隔壁の幅が５μｍ以上１００μｍ以下である請求項１又は請求項２に記載の表示素子用積層体。
【請求項４】
上記波長変換層と隣接するカラーフィルタ層をさらに備える請求項１、請求項２又は請求項３に記載の表示素子用積層体。
【請求項５】
上記カラーフィルタ層が、上記波長変換層が設けられた領域内に設けられている請求項４に記載の表示素子用積層体。
【請求項６】
上記隔壁の断面形状が、順テーパ状である請求項１から請求項５のいずれか１項に記載の表示素子用積層体。
【請求項７】
液晶表示素子又はマイクロＬＥＤ素子用である請求項１から請求項６のいずれか１項に記載の表示素子用積層体。
【請求項８】
請求項１から請求項７のいずれか１項に記載の表示素子用積層体の隔壁の形成に用いられ、
黒色顔料、
アルカリ可溶性樹脂、及び
溶媒
を含有し、
上記溶媒を除く全成分に対する上記黒色顔料の含有量が、０．１質量％以上５．０質量％以下である隔壁形成用組成物。
【請求項９】
有機顔料をさらに含有する請求項８に記載の隔壁形成用組成物。
【請求項１０】
重合性化合物をさらに含有する請求項８又は請求項９に記載の隔壁形成用組成物。
【請求項１１】
黒色顔料、
有機顔料、
アルカリ可溶性樹脂、
重合性化合物、及び
溶媒
を含有し、
上記溶媒を除く全成分に対する上記黒色顔料の含有量が、０．１質量％以上５．０質量％以下であり、
上記重合性化合物の含有量（ＭＤ）に対する上記アルカリ可溶性樹脂の含有量（ＭＣ）の質量比（ＭＣ／ＭＤ）が、０．３以上２．０以下である隔壁形成用組成物。
【請求項１２】
フッ素含有化合物をさらに含有する請求項８から請求項１１のいずれか１項に記載の隔壁形成用組成物。
【請求項１３】
上記フッ素含有化合物がフッ素含有樹脂である請求項１２に記載の隔壁形成用組成物。
【発明の詳細な説明】
【技術分野】
【０００１】
本発明は、表示素子用積層体、及び隔壁形成用組成物に関する。
【背景技術】
【０００２】
液晶表示素子や発光ダイオード（ＬＥＤ）素子等の表示素子には、ブラックマトリクス等と称されるパターニングされた隔壁が用いられている。この隔壁は、表示素子において光の混色を防ぐための区画として機能し、遮光性を発揮するために黒色顔料が含有されている。従来、このような隔壁の形成は、感放射線性組成物を用い、露光及び現像を行うフォトリソグラフィー法により広く行われている（特許文献１、２参照）。
【０００３】
一方、液晶表示素子として、隔壁間に波長変換層とカラーフィルタ層との２層を設けた構造を有する液晶表示素子が開発されている（特許文献３参照）。特許文献３の液晶表示素子は、波長変換層及びカラーフィルタ層によって、白色光を、区画された領域毎に赤色光、緑色光又は青色光に変換するよう構成されている。特許文献３の液晶表示素子とは異なり、青色光源を用い、波長変換層とカラーフィルタ層とにより、青色光を、区画された所定の領域において赤色光又は緑色光に変換するよう構成された液晶表示素子も検討されている。
【０００４】
また、マイクロＬＥＤ素子等と称される、複数のマイクロＬＥＤが配置された表示素子も開発されている（特許文献４参照）。マイクロＬＥＤ素子においても、隔壁間にＬＥＤに加えて波長変換層やカラーフィルタ層を設けた構造を採用することができる。このような構造とすることで、例えばＬＥＤとしては青色ＬＥＤのみを用いつつ、区画された領域毎に赤色光、緑色光又は青色光を発光させることができる。
【先行技術文献】
【特許文献】
【０００５】
【特許文献１】特開２００４−２０５８６２号公報
【特許文献２】特開２００３−３０２５１５号公報
【特許文献３】特開２０１６−７０９４９号公報
【特許文献４】特開２０１２−１４２４８９号公報
【発明の概要】
【発明が解決しようとする課題】
【０００６】
上記のように、隔壁間に波長変換層やカラーフィルタ層等の複数の層を形成する場合や、十分な発光強度に変換された変換光を得るために波長変換層の膜厚を高くするためには、隔壁を高く設ける必要がある。しかし、顔料を含む隔壁を感放射線性組成物を用いたフォトリソグラフィー法により形成する場合、塗膜の下部にまで照射光が届きにくい。そのため、高さのある隔壁を形成することは困難である。一方、十分な遮光性を有さないと、表示素子用の隔壁としての機能が発揮されない。
【０００７】
本発明は、以上のような事情に基づいてなされたものであり、その目的は、隔壁としての十分な遮光性と、高さとを兼ね備えた隔壁を有する表示素子用積層体、及びこのような隔壁を好適に形成することができる隔壁形成用組成物を提供することである。
【課題を解決するための手段】
【０００８】
上記課題を解決するためになされた発明は、基板、上記基板の一方の面側を複数の領域に区画する隔壁、及び上記複数の領域の少なくとも１の領域内に設けられた波長変換層を備え、上記隔壁の高さが５μｍ以上３０μｍ以下であり、上記隔壁の高さ１μｍあたりの光学濃度が０．２以上０．７以下である表示素子用積層体である。
【０００９】
上記課題を解決するためになされた別の発明は、当該表示素子用積層体の隔壁の形成に用いられ、黒色顔料、アルカリ可溶性樹脂、及び溶媒を含有し、上記溶媒を除く全成分に対する上記黒色顔料の含有量が、０．１質量％以上５．０質量％以下である隔壁形成用組成物である。
【００１０】
上記課題を解決するためになされたさらに別の発明は、黒色顔料、有機顔料、アルカリ可溶性樹脂、重合性化合物、及び溶媒を含有し、上記溶媒を除く全成分に対する上記黒色顔料の含有量が、０．１質量％以上５．０質量％以下であり、上記重合性化合物の含有量（ＭＤ）に対する上記アルカリ可溶性樹脂の含有量（ＭＣ）の質量比（ＭＣ／ＭＤ）が、０．３以上２．０以下である隔壁形成用組成物である。
【発明の効果】
【００１１】
本発明によれば、隔壁としての十分な遮光性と、高さとを兼ね備えた隔壁を有する表示素子用積層体、及びこのような隔壁を好適に形成することができる隔壁形成用組成物を提供することができる。
【図面の簡単な説明】
【００１２】
【図１】図１は、本発明の一実施形態に係る表示素子用積層体の模式的断面図である。
【図２】図２は、本発明の一実施形態に係る表示素子用積層体を備えるマイクロＬＥＤ素子の模式的断面図である。
【発明を実施するための形態】
【００１３】
本発明者らは、十分な高さを有する隔壁を形成した場合、単位高さ（厚さ）あたりの光学濃度が比較的低くても、隔壁の高さによって十分な遮光性が発揮されることを知見した。さらに発明者らは、このような、高さがありかつ単位高さあたりの光学濃度が比較的低い隔壁は、所定の組成を有する隔壁形成用組成物を用いたフォトリソグラフィー法により好適に形成することができることを知見した。本発明の一実施形態に係る表示素子用積層体及び隔壁形成用組成物は、このような知見に基づいて完成されたものである。以下、適宜図面を参照しつつ、本発明の一実施形態に係る表示素子用積層体及び隔壁形成用組成物について詳説する。
【００１４】
＜表示素子用積層体＞
本発明の一実施形態に係る図１の表示素子用積層体１０は、基板１１、隔壁１２、波長変換層１３ａ、１３ｂ及びカラーフィルタ層１４ａ、１４ｂを備える。なお、本発明の一実施形態である図１の表示素子用積層体１０は、青色光源が用いられた液晶表示素子に好適に適用される構成としている。
【００１５】
（基板）
基板１１は、透明又は不透明な板である。基板１１としては、透明な板、特には無色透明な板を好適に用いることができる。基板１１の材質としては、例えばガラス、石英、樹脂等を挙げることができる。樹脂としては、ポリエチレンテレフタレート、ポリブチレンテレフタレート、ポリエチレンナフタレート、ポリエーテルスルホン、ポリカーボネート、ポリイミド、環状オレフィンの開環重合体（ＲＯＭＰポリマー）、ポリアクリレート、ＡＢＳ樹脂、ＡＥＳ樹脂等を挙げることができる。基板１１としては、ガラス基板及び樹脂基板が好ましい。また、ＴＦＴ基板等を基板１１として用いることもできる。
【００１６】
（隔壁）
隔壁１２は、基板１１の一方の面（図１における上面）側を複数の領域に区画する。隔壁１２は、基板１１の一方の面に形成されている。隔壁１２は、通常、平面視において格子状に形成されている。すなわち、隔壁１２は、複数の貫通孔（開口）が形成された膜形状を有する。また、隔壁１２は、ブラックマトリクス、バンク等とも称されるものであるが、色を限定するものでは無い。隔壁１２は、灰色であることが好ましい。
【００１７】
隔壁１２の高さｈの下限は、５μｍであり、８μｍが好ましく１０μｍがより好ましい。隔壁１２の高さｈを上記下限以上とすることで、隔壁１２の高さが十分なものとなり、隔壁１２間に十分な厚さの２層以上の層を良好に設けることなどが可能となる。一方、隔壁１２の高さｈの上限は、３０μｍであり、２０μｍが好ましい。隔壁１２の高さｈを上記上限以下とすることで、フォトリソグラフィー法による効果的な形成を可能とする。
【００１８】
隔壁１２の高さ１μｍあたりの光学濃度（ＯＤ）の下限は、０．２であり、０．２５が好ましく、０．３がより好ましいこともある。隔壁１２の高さｈが上記下限以上であり、かつ隔壁１２の高さ１μｍあたりの光学濃度が上記下限以上であることにより、隔壁１２が十分な遮光性を発揮することができる。一方、この光学濃度の上限は、０．７であり、０．６、０．５、０．４又は０．３であってもよい。隔壁１２の高さｈとの関係で、単位高さあたりの光学濃度が低い場合であっても、十分な遮光性を発揮することができる。また、単位高さあたりの光学濃度の低い隔壁１２は、フォトリソグラフィー法による形成性に優れる。
【００１９】
隔壁１２の幅ｗの下限としては、５μｍが好ましく、１０μｍがより好ましい。隔壁１２の幅ｗを上記下限以上とすることで、領域間の光の混色をより十分に抑制することができる。一方、隔壁１２の幅ｗの上限としては、１００μｍが好ましく、５０μｍがより好ましい。隔壁１２の幅ｗを上記上限以下とすることで、より鮮明かつ緻密な画像の表示素子を提供することなどができる。なお、隔壁１２の幅ｗは、基板１１と接した部分における幅（図１における底辺）を意味する。
【００２０】
隔壁１２のアスペクト比（高さｈ／幅ｗ）の下限としては、０．４が好ましく、０．６がより好ましい。隔壁１２のアスペクト比を上記下限以上とすることで、幅ｗが必要以上に大きくなることを抑えつつ、十分な高さｈを確保し、良好な遮蔽性を発現することができる。一方、このアスペクト比の上限としては、２が好ましく、１．５がより好ましい。アスペクト比を上記下限以下とすることで、フォトリソグラフィー法によって良好な形状を有する隔壁１２を容易に形成することなどができる。
【００２１】
隔壁１２の断面形状は、順テーパ状であることが好ましい。隔壁１２の断面形状が順テーパ状であることで、塗布などによる隔壁１２間への波長変換層１３ａ、１３ｂ、カラーフィルタ層１４ａ、１４ｂ等の形成が容易となり、表示素子用積層体１０の光学性能等が高まるなどといった利点がある。なお、順テーパ状とは、基板１１の表面に対する隔壁１２の側面の角θが、９０°未満である形状をいう。上記角θの上限は、８５°が好ましく、８０°がより好ましい。一方、この角θの下限は、５０°が好ましく、６０°がより好ましい。
【００２２】
隔壁１２のプロピレングリコールモノメチルエーテルアセテートに対する静的接触角の下限としては、５°が好ましく、１５°がより好ましく、３０°がさらに好ましい。一方、この静的接触角の上限としては、９０°が好ましく、８０°がより好ましく、７０°がさらに好ましい。上記静的接触角が上記範囲であることで、隔壁１２間への塗布性が高まる。従って、塗布により良好に波長変換層１３ａ、１３ｂ、カラーフィルタ層１４ａ、１４ｂを設けることが可能となり、表示素子用積層体１０の光学性能等が向上する。なお、後述するように、隔壁１２にフッ素含有化合物を含有させることで、撥液性が高まる。従って、フッ素含有化合物の含有量などにより、上記静的接触角を調整することができる。
【００２３】
隔壁１２は、隔壁形成用組成物により形成することができる。この隔壁形成用組成物については、後に詳述する。従って、隔壁１２を形成する成分は、後述する隔壁形成用組成物における溶媒を除く成分である。従って、隔壁１２を構成する好適な組成は、後述する隔壁形成用組成物における溶媒を除く全成分からなる組成と同様である。すなわち、隔壁１２を構成する各成分の好適な含有量も、隔壁形成用組成物における溶媒を除く全成分に対する各成分の含有量（固形分中の含有量）として記載した範囲と同様である。
【００２４】
（波長変換層）
波長変換層１３ａは、隔壁１２によって区画された基板１１の一方の面側の複数の領域のうちの一つの領域２０内に設けられている。波長変換層１３ａは、後に詳述するカラーフィルタ層１４ａの表面に積層されている。波長変換層１３ｂは、上記複数の領域のうちの別の領域２１内に設けられている。波長変換層１３ｂは、後に詳述するカラーフィルタ層１４ｂの表面に積層されている。上記複数の領域のうちのさらに別の領域２２内には、波長変換層は設けられていない。このように、波長変換層は、隔壁１２によって区画された基板１１の一方の面側の複数の領域の少なくとも１の領域内に設けられている。また、波長変換層１３ａ、１３ｂは、隔壁１２の開口部分におけるカラーフィルタ層１４ａ、１４ｂ上に積層されている。なお、図１の形態とは異なり、波長変換層とカラーフィルタ層との積層順が逆の表示素子用積層体であってもよい。すなわち、本発明の他の実施形態に係る表示素子用積層体においては、基板、波長変換層及びカラーフィルタ層の順に積層された層構造を有する。
【００２５】
なお、領域２０は、当該表示素子用積層体１０が、液晶表示素子等の表示素子に組み込まれた際、赤色光を発する領域に対応する。領域２１は、同様に緑色光を発する領域に対応する。領域２２は、同様に青色光を発する領域に対応する。この赤色光を発する領域２０、緑色光を発する領域２１、及び青色光を発する領域２２が、繰り返し縦横に配置される。
【００２６】
波長変換層１３ａは、青色光を赤色光に変換する層である。波長変換層１３ｂは、青色光を緑色光に変換する層である。波長変換層１３ａ、１３ｂは、量子ドット、蛍光剤等の波長変換剤及びバインダー樹脂を含有する層として形成することができる。また、波長変換剤の種類を調整することで、所望する色に変換可能な波長変換層とすることができる。
【００２７】
（カラーフィルタ層）
カラーフィルタ層１４ａは、波長変換層１３ａに隣接して設けられている。すなわち、カラーフィルタ層１４ａは、波長変換層１３ａが設けられた領域２０内に設けられている。カラーフィルタ層１４ａは、基板１１の表面に積層されている。領域２０においては、基板１１の表面にカラーフィルタ層１４ａ及び波長変換層１３ａがこの順に積層されている。このように、隔壁１２の開口部分である領域２０内に、カラーフィルタ層１４ａ及び波長変換層１３ａが積層されている。カラーフィルタ層１４ａは、赤色カラーフィルタである。当該表示素子用積層体１０が表示素子に組み込まれた際、領域２０においては、図１の上方からの青色光が波長変換層１３ａにより赤色光に変換されるが、変換されずに漏れた青色光は、このカラーフィルタ層１４ａにより吸収される。
【００２８】
カラーフィルタ層１４ｂは、波長変換層１３ｂに隣接して設けられている。すなわち、カラーフィルタ層１４ｂは、波長変換層１３ｂが設けられた領域２１内に設けられている。カラーフィルタ層１４ｂは、基板１１の表面に積層されている。領域２１においては、基板１１の表面にカラーフィルタ層１４ｂ及び波長変換層１３ｂがこの順に積層されている。カラーフィルタ層１４ｂは、緑色カラーフィルタである。このように、隔壁１２の開口部分である領域２１内に、カラーフィルタ層１４ｂ及び波長変換層１３ｂが積層されている。当該表示素子用積層体１０が表示素子に組み込まれた際、領域２１においては、図１の上方からの青色光が波長変換層１３ｂにより緑色光に変換されるが、変換されずに漏れた青色光は、このカラーフィルタ層１４ｂにより吸収される。
【００２９】
カラーフィルタ層１４ａ、１４ｂは、顔料、染料等の着色剤及びバインダー樹脂を含有する層として形成することができる。着色剤の種類を調整することで、所望する色のカラーフィルタ層とすることができる。また、赤色光及び緑色光を透過させ、変換されずに漏れた青色光を吸収する材料として、黄色顔料、黄色染料等の着色剤を用いることも可能である。上記着色剤を用いることで、カラーフィルタ層１４ａ、１４ｂを同一の材料で形成することができるため、表示素子用積層体の成形性が向上する場合がある。
【００３０】
なお、領域２２においては、カラーフィルタ層は設けられていない。領域２２には、透明層１５が積層されている。透明層１５は、透明性の樹脂などにより形成される。
【００３１】
（用途等）
当該表示素子用積層体１０は、十分な遮光性と、高さとを兼ね備えた隔壁１２を有する。このため、当該表示素子用積層体１０は、表示素子の一例である液晶表示素子に用いることができる。当該表示素子用積層体１０は、液晶表示素子におけるいわゆるカラーフィルタとして用いられる。具体的には、当該表示素子用積層体１０は、青色ＬＥＤ等の青色光源が用いられた液晶表示素子に好適に用いられる。すなわち、領域２０においては、図１における上側に配置されることとなる光源からの青色光が赤色光に変換され、赤色光が発せられる。領域２１においては、光源からの青色光が緑色光に変換され、緑色光が発せられる。領域２２においては、光源からの青色光がそのまま発せられる。当該表示素子用積層体１０を備える液晶表示素子は、表示素子用積層体１０以外の構成は、青色光源が用いられた従来公知の液晶表示素子と同様である。
【００３２】
（マイクロＬＥＤ素子への適用）
本発明の一実施形態に係る表示素子用積層体は、表示素子の一例であるマイクロＬＥＤ素子にも好適に適用することができる。マイクロＬＥＤ素子とは、複数の微細なＬＥＤ（マイクロＬＥＤ）が配置された表示素子である。
【００３３】
図２のマイクロＬＥＤ素子３０は、表示素子用積層体１０と、ＴＦＴ基板３１と、ＴＦＴ基板３１に設けられた青色ＬＥＤ３２ａ、３２ｂ、３２ｃとを備える。図２の表示素子用積層体１０は、実質的に図１の表示素子用積層体１０と同様であり、同一番号を付して詳細な説明を省略する。但し、青色ＬＥＤ３２ａ、３２ｂ、３２ｃを隔壁１２間の各領域に配置可能なように、隔壁１２の高さや、波長変換層１３ａ、１３ｂ、カラーフィルタ層１４ａ、１４ｂの厚さなどは適宜調整される。
【００３４】
青色ＬＥＤ３２ａは、隔壁１２間の複数の領域のうちの一つの領域４０に配置されている。青色ＬＥＤ３２ｂは、別の領域４１に配置されている。青色ＬＥＤ３３ｂは、さらに別の領域４２に配置されている。
【００３５】
マイクロＬＥＤ素子３０の領域４０においては、青色ＬＥＤ３２ａからの青色光が、波長変換層１３ａ及びカラーフィルタ１４ａを経て赤色光に変換され、赤色光が発せられる。領域４１においては、青色ＬＥＤ３２ｂからの青色光が、波長変換層１３ｂ及びカラーフィルタ１４ｂを経て緑色光に変換され、緑色光が発せられる。領域４２においては、青色ＬＥＤ３２ｂからの青色光がそのまま発せられる。
【００３６】
＜隔壁形成用組成物＞
本発明の一実施形態に係る隔壁形成用組成物は、［Ａ］黒色顔料、［Ｂ］有機顔料、［Ｃ］アルカリ可溶性樹脂、［Ｄ］重合性化合物、及び［Ｇ］溶媒を含有する。なお、本発明の一実施形態においては、［Ｂ］有機顔料及び［Ｄ］重合性化合物は、必須成分ではない。当該隔壁形成用組成物は、［Ｅ］光重合開始剤や、［Ｆ］フッ素含有化合物を含有することが好ましい。当該隔壁形成用組成物は、さらにその他の成分を含有することができる。
【００３７】
当該隔壁形成用組成物においては、［Ｇ］溶媒を除く全成分に対する［Ａ］黒色顔料の含有量が、０．１質量％以上５．０質量％以下である。当該隔壁形成用組成物によれば、［Ａ］黒色顔料の含有量が上記範囲であるため、高さが５μｍ以上３０μｍ以下の隔壁を形成した際に、この隔壁が十分な遮光性を発揮することができる。また、当該隔壁形成用組成物によれば、このような隔壁をフォトリソグラフィー法により好適に形成することができる。以下、各成分について説明する。
【００３８】
（［Ａ］黒色顔料）
［Ａ］黒色顔料としては、カーボンブラック、チタンブラック、アセチレンブラック、ランプブラック、ボーンブラック、黒鉛、鉄黒、アニリンブラック、シアニンブラック、ペリレンブラック等を挙げることができる。黒色顔料は、１種又は２種以上を用いることができる。
【００３９】
これらの黒色顔料の中でも、得られる隔壁の遮光性を効果的に高めることができるなどの点から、カーボンブラックが好ましい。
【００４０】
カーボンブラックとしては、以下のような市販品を挙げることができる。
三菱化学社のＭＡ７、ＭＡ８、ＭＡ１１、ＭＡ７７、ＭＡ１００、ＭＡ１００Ｒ、ＭＡ１００Ｓ、ＭＡ２２０、ＭＡ２３０、ＭＡ６００、ＭＣＦ８８、＃５、＃１０、＃２０
、＃２５、＃３０、＃３２、＃３３、＃４０、＃４４、＃４５、＃４７、＃５０、＃５２、＃５５、＃６５０、＃７５０、＃８５０、＃９００、＃９５０、＃９６０、＃９７０、＃９８０、＃９９０、＃１０００、＃２２００、＃２３００、＃２３５０、＃２４００、＃２６００、＃２６５０、＃３０３０、＃３０５０、＃３１５０、＃３２５０、＃３４００、＃３６００、＃３７５０、＃３９５０、＃４０００、＃４０１０、ＯＩＬ７Ｂ、ＯＩＬ９Ｂ、ＯＩＬ１１Ｂ、ＯＩＬ３０Ｂ、ＯＩＬ３１Ｂ
デグサ社のＰｒｉｎｔｅｘ（登録商標、以下同じ。）３、Ｐｒｉｎｔｅｘ３ＯＰ、Ｐｒｉｎｔｅｘ３０、Ｐｒｉｎｔｅｘ３０ＯＰ、Ｐｒｉｎｔｅｘ４０、Ｐｒｉｎｔｅｘ４５、Ｐｒｉｎｔｅｘ５５、Ｐｒｉｎｔｅｘ６０、Ｐｒｉｎｔｅｘ７５、Ｐｒｉｎｔｅｘ８０、Ｐｒｉｎｔｅｘ８５、Ｐｒｉｎｔｅｘ９０、Ｐｒｉｎｔｅｘ  Ａ、Ｐｒｉｎｔｅｘ  Ｌ、Ｐｒｉｎｔｅｘ  Ｇ、Ｐｒｉｎｔｅｘ  Ｐ、Ｐｒｉｎｔｅｘ  Ｕ、Ｐｒｉｎｔｅｘ  Ｖ、ＰｒｉｎｔｅｘＧ、ＳｐｅｃｉａｌＢｌａｃｋ５５０、ＳｐｅｃｉａｌＢｌａｃｋ３５０、ＳｐｅｃｉａｌＢｌａｃｋ２５０、ＳｐｅｃｉａｌＢｌａｃｋ１００、ＳｐｅｃｉａｌＢｌａｃｋ６、ＳｐｅｃｉａｌＢｌａｃｋ５、ＳｐｅｃｉａｌＢｌａｃｋ４、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂｌａｃｋ  Ｓ１６０、Ｃｏｌｏｒ  Ｂｌａｃｋ  Ｓ１７０
キャボット社のＭｏｎａｒｃｈ（登録商標、以下同じ。）１２０、Ｍｏｎａｒｃｈ２８０、Ｍｏｎａｒｃｈ４６０、Ｍｏｎａｒｃｈ８００、Ｍｏｎａｒｃｈ８８０、Ｍｏｎａｒｃｈ９００、Ｍｏｎａｒｃｈ１０００、Ｍｏｎａｒｃｈ１１００、Ｍｏｎａｒｃｈ１３００、Ｍｏｎａｒｃｈ１４００、Ｍｏｎａｒｃｈ４６３０、ＲＥＧＡＬ（登録商標、以下同じ。）９９、ＲＥＧＡＬ９９Ｒ、ＲＥＧＡＬ４１５、ＲＥＧＡＬ４１５Ｒ、ＲＥＧＡＬ２５０、ＲＥＧＡＬ２５０Ｒ、ＲＥＧＡＬ３３０、ＲＥＧＡＬ４００Ｒ、ＲＥＧＡＬ５５Ｒ０、ＲＥＧＡＬ６６０Ｒ、ＢＬＡＣＫ  ＰＥＡＲＬＳ４８０、ＰＥＡＲＬＳ１３０、ＶＵＬＣＡＮ（登録商標）ＸＣ７２Ｒ、ＥＬＦＴＥＸ（登録商標）−８、ＴＰＫ１０９９Ｒ、ＴＰＫ１１０４Ｒ、ＴＰＫ１２２７Ｒ
コロンビヤン  カーボン社のＲＡＶＥＮ（登録商標、以下同じ。）１１、ＲＡＶＥＮ１４、ＲＡＶＥＮ１５、ＲＡＶＥＮ１６、ＲＡＶＥＮ２２ＲＡＶＥＮ３０、ＲＡＶＥＮ３５、ＲＡＶＥＮ４０、ＲＡＶＥＮ４１０、ＲＡＶＥＮ４２０、ＲＡＶＥＮ４５０、ＲＡＶＥＮ５００、ＲＡＶＥＮ７８０、ＲＡＶＥＮ８５０、ＲＡＶＥＮ８９０Ｈ、ＲＡＶＥＮ１０００、ＲＡＶＥＮ１０２０、ＲＡＶＥＮ１０４０、ＲＡＶＥＮ１０６０Ｕ、ＲＡＶＥＮ１０８０Ｕ、ＲＡＶＥＮ１１７０、ＲＡＶＥＮ１１９０Ｕ、ＲＡＶＥＮ１２５０、ＲＡＶＥＮ１５００、ＲＡＶＥＮ２０００、ＲＡＶＥＮ２５００Ｕ、ＲＡＶＥＮ３５００、ＲＡＶＥＮ５０００、ＲＡＶＥＮ５２５０、ＲＡＶＥＮ５７５０、ＲＡＶＥＮ７０００
【００４１】
その他の黒色顔料としては、国際公開第２０１７／１１０８９３号に記載の各黒色顔料を好適に用いることができる。
【００４２】
［Ａ］黒色顔料は、再結晶法、再沈殿法、溶剤洗浄法、昇華法、真空加熱法又はこれらの組み合わせにより精製して使用することができる。また、黒色顔料は、所望により、その粒子表面を樹脂等で改質して使用してもよい。黒色顔料の粒子表面を改質する樹脂としては、例えば、特開２００１−１０８８１７号公報に記載のビヒクル樹脂、又は市販の各種の顔料分散用の樹脂が挙げられる。また、黒色顔料は、いわゆるソルトミリングにより、一次粒子を微細化して使用してもよい。ソルトミリングの方法としては、例えば、特開平０８−１７９１１１号公報に開示されている方法を採用することができる。
【００４３】
［Ａ］黒色顔料の平均粒子径の下限は、１０ｎｍが好ましく、３０ｎｍが好ましく、５０ｎｍがより好ましい。一方、この上限は、５００ｎｍが好ましく、３００ｎｍがより好ましく、２００ｎｍがさらに好ましく、１００ｎｍがよりさらに好ましい。
【００４４】
当該隔壁形成用組成物における［Ｇ］溶媒を除く全成分に対する［Ａ］黒色顔料の含有量、すなわち固形分中の含有量の下限は、０．１質量％であり、０．３質量％が好ましく、０．５質量％がより好ましく、１．０質量％がさらに好ましく、１．５質量％がよりさらに好ましい。［Ａ］黒色顔料の含有量を上記下限以上とすることで、得られる隔壁の遮光性を高めることができる。特に、高さが５μｍ以上の隔壁の遮光性を高めることができる。一方、［Ａ］黒色顔料の含有量の上限は、５．０質量％であり、４．５質量％が好ましく、４．０質量％がより好ましく、３．５質量％がさらに好ましく、３．０質量％がよりさらに好ましく、２．５質量％がよりさらに好ましく、２．０質量がよりさらに好ましい。［Ａ］黒色顔料の含有量を上記上限以下とすることで、特に高さのある隔壁を形成する際に、良好なパターニング性や硬化性が発現される。特に、［Ａ］黒色顔料の含有量を上記上限以下とすることで、順テーパ状の隔壁を効果的に形成することができる。
【００４５】
（［Ｂ］有機顔料）
［Ｂ］有機顔料は、黒色顔料以外の有機顔料である。当該隔壁形成用組成物が［Ｂ］有機顔料を含むことで、得られる隔壁の遮光性をより高めることができる。
［Ｂ］有機顔料としては、例えばカラーインデックス（Ｃ．Ｉ．；Ｔｈｅ  Ｓｏｃｉｅｔｙ  ｏｆ  Ｄｙｅｒｓ  ａｎｄ  Ｃｏｌｏｕｒｉｓｔｓ社発行）においてピグメント（Ｐｉｇｍｅｎｔ）に分類されている化合物、具体的には、下記のようなカラーインデックス（Ｃ．Ｉ．）番号が付されているものを挙げることができる。
Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１７、Ｃ．Ｉ．ピグメントイエロー２０、Ｃ．Ｉ．ピグメントイエロー２４、Ｃ．Ｉ．ピグメントイエロー３１、Ｃ．Ｉ．ピグメントイエロー５５、Ｃ．Ｉ．ピグメントイエロー８３、Ｃ．Ｉ．ピグメントイエロー９３、Ｃ．Ｉ．ピグメントイエロー１０９、Ｃ．Ｉ．ピグメントイエロー１１０、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１５３、Ｃ．Ｉ．ピグメントイエロー１５４、Ｃ．Ｉ．ピグメントイエロー１５５、Ｃ．Ｉ．ピグメントイエロー１６６、Ｃ．Ｉ．ピグメントイエロー１６８、Ｃ．Ｉ．ピグメントイエロー１８０、Ｃ．Ｉ．ピグメントイエロー１８５、Ｃ．Ｉ．ピグメントイエロー２１１；Ｃ．Ｉ．ピグメントオレンジ３６、Ｃ．Ｉ．ピグメントオレンジ４３、Ｃ．Ｉ．ピグメントオレンジ５１、Ｃ．Ｉ．ピグメントオレンジ６１、Ｃ．Ｉ．ピグメントオレンジ７１；Ｃ．Ｉ．ピグメントレッド９、Ｃ．Ｉ．ピグメントレッド９７、Ｃ．Ｉ．ピグメントレッド１２２、Ｃ．Ｉ．ピグメントレッド１２３、Ｃ．Ｉ．ピグメントレッド１４９、Ｃ．Ｉ．ピグメントレッド１６８、Ｃ．Ｉ．ピグメントレッド１７６、Ｃ．Ｉ．ピグメントレッド１７７、Ｃ．Ｉ．ピグメントレッド１８０、Ｃ．Ｉ．ピグメントレッド２０９、Ｃ．Ｉ．ピグメントレッド２１５、Ｃ．Ｉ．ピグメントレッド２２４、Ｃ．Ｉ．ピグメントレッド２４２、Ｃ．Ｉ．ピグメントレッド２５４；Ｃ．Ｉ．ピグメントバイオレット１９、ピグメントバイオレット２３、ピグメントバイオレット２９；Ｃ．Ｉ．ピグメントブルー１５、Ｃ．Ｉ．ピグメントブルー６０、Ｃ．Ｉ．ピグメントブルー１５：３、Ｃ．Ｉ．ピグメントブルー１５：４、Ｃ．Ｉ．ピグメントブルー１５：６；Ｃ．Ｉ．ピグメントグリーン７、Ｃ．Ｉ．ピグメントグリーン３６、Ｃ．Ｉ．ピグメントグリーン１３６、Ｃ．Ｉ．ピグメントグリーン２１０；Ｃ．Ｉ．ピグメントブラウン２３、Ｃ．Ｉ．ピグメントブラウン２５；Ｃ．Ｉ．ピグメントブラック１、Ｃ．Ｉ．ピグメントブラック７
【００４６】
［Ｂ］有機顔料は、１種又は２種以上を用いることができる。また、［Ｂ］有機顔料は、例えば硫酸再結晶法、溶剤洗浄法や、これらの組み合わせ等により精製して使用することができる。
【００４７】
［Ｂ］有機顔料としては、紫色顔料及び青色顔料が好ましく、紫色顔料及び青色顔料の双方を含むことがより好ましい。
【００４８】
［Ｂ］有機顔料の平均粒子径の下限は、１０ｎｍが好ましく、３０ｎｍが好ましく、５０ｎｍがより好ましい。一方、この上限は、５００ｎｍが好ましく、３００ｎｍがより好ましく、２００ｎｍがさらに好ましく、１００ｎｍがよりさらに好ましい。
【００４９】
当該隔壁形成用組成物における［Ｇ］溶媒を除く全成分に対する［Ｂ］有機顔料の含有量の下限としては、１質量％が好ましく、２質量％がより好ましく、４質量％がさらに好ましい。［Ｂ］有機顔料の含有量を上記下限以上とすることで、得られる隔壁の遮光性をより高めることができる。一方、［Ｂ］有機顔料の含有量の上限としては、４０質量％が好ましく、３０質量％がより好ましく、２０質量％がさらに好ましく、１５質量％がよりさらに好ましく、１０質量％がよりさらに好ましく、８質量％がよりさらに好ましい。［Ｂ］有機顔料の含有量を上記上限以下とすることで、特に高さのある隔壁を形成する際のパターニング性、硬化性、得られる隔壁の形状等が改善される。
【００５０】
（［Ｃ］アルカリ可溶性樹脂）
［Ｃ］アルカリ可溶性樹脂は、アルカリ性の溶液に可溶な樹脂であり、アルカリ現像性を有する樹脂である。当該隔壁形成用組成物は、［Ｃ］アルカリ可溶性樹脂を含有することにより、所望の形状を有する、高さのある隔壁を容易に形成することができる。
【００５１】
［Ｃ］アルカリ可溶性樹脂としては、１個以上の酸性基を含む構造単位を有する樹脂であることが好ましい。酸性基としては、例えばカルボキシ基、酸無水物基、フェノール性水酸基及びスルホ基が挙げられる。これらの中でも、酸性基としては、カルボキシ基及びフェノール性水酸基が好ましく、カルボキシ基がより好ましい。
【００５２】
カルボキシ基を有する［Ｃ］アルカリ可溶性樹脂としては、特に、１個以上のカルボキシ基を有するエチレン性不飽和単量体（以下、「（ａ）カルボキシ基含有不飽和単量体」と略す）の単独重合体であってもよいが、（ａ）カルボキシ基含有不飽和単量体と他の共重合可能なエチレン性不飽和単量体（以下、「（ｂ）共重合性不飽和単量体」と略す）との共重合体（以下、「カルボキシ基含有共重合体」と略す）が好ましい。
【００５３】
（ａ）カルボキシ基含有不飽和単量体としては、例えば（メタ）アクリル酸、クロトン酸、α−クロルアクリル酸、桂皮酸等の不飽和モノカルボン酸；マレイン酸、無水マレイン酸、フマル酸、イタコン酸、無水イタコン酸、シトラコン酸、無水シトラコン酸、メサコン酸等の不飽和ジカルボン酸又はその無水物；こはく酸モノ〔２−（メタ）アクリロイロキシエチル〕、フタル酸モノ〔２−（メタ）アクリロイロキシエチル〕等の２価以上の多価カルボン酸のモノ〔（メタ）アクリロイロキシアルキル〕エステル；ω−カルボキシポリカプロラクトンモノ（メタ）アクリレート等の両末端にカルボキシ基と水酸基とを有するポリマーのモノ（メタ）アクリレート等を挙げることができる。（ａ）カルボキシ基含有不飽和単量体は、１種又は２種以上を用いることができる。
【００５４】
（ａ）カルボキシ基含有不飽和単量体としては、（メタ）アクリル酸、こはく酸モノ〔２−（メタ）アクリロイロキシエチル〕、及びω−カルボキシポリカプロラクトンモノ（メタ）アクリレート等が好ましく、（メタ）アクリル酸が特に好ましい。
【００５５】
［Ｃ］アルカリ可溶性樹脂において、（ａ）カルボキシ基含有不飽和単量体の共重合割合の下限としては、１質量％が好ましく、５質量％がより好ましい。（ａ）カルボキシ基含有不飽和単量体の共重合割合を上記下限以上とすることで、アルカリ可溶性を高めることができる。一方、この共重合割合の上限としては、５０質量％がこのましく、４０質量％がより好ましい。（ａ）カルボキシ基含有不飽和単量体の共重合割合を上記上限以下とすることで、アルカリ現像液により現像する際に、基板からの脱落や表面の膜荒れを抑制し、得られる隔壁の形状をより良好なものとすることができる。
【００５６】
（ｂ）共重合性不飽和単量体としては、例えば
Ｎ−フェニルマレイミド、Ｎ−シクロヘキシルマレイミド等のＮ−位置換マレイミド；
スチレン、α−メチルスチレン、ｐ−ヒドロキシスチレン、４−イソプロペニルフェノール、アセナフチレン等の芳香族ビニル化合物；
メチル（メタ）アクリレート、ｎ−ブチル（メタ）アクリレート、２−エチルヘキシル（メタ）アクリレート等のアルキル（メタ）アクリレート；
２−ヒドロキシエチル（メタ）アクリレート、２−ヒドロキシプロピル（メタ）アクリレート等のヒドロキシアルキル（メタ）アクリレート；
ビニル（メタ）アクリレート、アリル（メタ）アクリレート等の不飽和アルコールの（メタ）アクリル酸エステル；
フェニル（メタ）アクリレート、ベンジル（メタ）アクリレート等のアリール（メタ）アクリレート；
シクロヘキシル（メタ）アクリレート、イソボルニル（メタ）アクリレート、トリシクロ［５．２．１．０２，６］デカン−８−イル（メタ）アクリレート、ジシクロペンテニル（メタ）アクリレート等の脂環式炭化水素基を有する（メタ）アクリル酸エステル；
ポリエチレングルコール（重合度２〜１０）メチルエーテル（メタ）アクリレート、ポリプロピレングルコール（重合度２〜１０）メチルエーテル（メタ）アクリレート、ポリエチレングリコール（重合度２〜１０）モノ（メタ）アクリレート、ポリプロピレングリコール（重合度２〜１０）モノ（メタ）アクリレート、グリセロールモノ（メタ）アクリレート等の多価アルコールの（メタ）アクリル酸エステル；
シクロヘキシルビニルエーテル、イソボルニルビニルエーテル、トリシクロ［５．２．１．０２，６］デカン−８−イルビニルエーテル、ペンタシクロペンタデカニルビニルエーテル、３−（ビニルオキシメチル）−３−エチルオキセタン等のビニルエーテル；
４−ヒドロキシフェニル（メタ）アクリレート、パラクミルフェノールのエチレンオキサイド変性（メタ）アクリレート等のアリールアルコールの（メタ）アクリル酸エステル；
グリシジル（メタ）アクリレート、３，４−エポキシシクロヘキシル（メタ）アクリレート、３，４−エポキシシクロヘキシルメチル（メタ）アクリレート、３，４−エポキシトリシクロ［５．２．１．０２，６］デシル（メタ）アクリレート等のオキシラニル基又はオキセタニル基を有する（メタ）アクリル酸エステル；
ポリスチレン、ポリメチル（メタ）アクリレート、ポリ−ｎ−ブチル（メタ）アクリレート、ポリシロキサン等の重合体分子鎖の末端にモノ（メタ）アクリロイル基を有するマクロモノマー等を挙げることができる。
【００５７】
（ｂ）共重合性不飽和単量体としては、（メタ）アクリル酸のエステルであることが好ましく、アルキル（メタ）アクリレートがより好ましい。（ｂ）共重合性不飽和単量体は、１種又は２種以上を用いることができる。
【００５８】
（ｂ）共重合性不飽和単量体としては、その他、フッ素を含む不飽和単量体（後述する（ｃ）フッ素含有不飽和単量体）を用いることができる。但し、当該隔壁形成用組成物において、フッ素を含まないアルカリ可溶性樹脂と、フッ素を含むアルカリ可溶性樹脂とを併用した場合、このフッ素を含むアルカリ可溶性樹脂は、後述する［Ｆ１］フッ素含有樹脂に分類する。フッ素を含まないアルカリ可溶性樹脂を用いず、フッ素を含むアルカリ可溶性樹脂を用いた場合、このフッ素を含むアルカリ可溶性樹脂は、［Ｃ］アルカリ可溶性樹脂である。
【００５９】
［Ｃ］アルカリ可溶性樹脂は、（ａ）カルボキシ基含有不飽和単量体等を用いて、公知の方法により重合することで得ることができる。［Ｃ］アルカリ可溶性樹脂は、１種又は２種以上を用いることができる。
【００６０】
［Ｃ］アルカリ可溶性樹脂のポリスチレン換算の重量平均分子量（Ｍｗ）の下限としては、ゲルパーミエーションクロマトグラフィー（ＧＰＣ）法により測定した値において、２，０００が好ましく、３，０００がより好ましく、４，０００がさらに好ましい。一方、この上限としては５００，０００が好ましく、１００，０００がより好ましく、５０，０００がさらに好ましい。Ｍｗを上記範囲とすることで、溶媒や現像液に対する溶解性、物理的特性等をバランスよく良好な状態とすることができる。
【００６１】
当該隔壁形成用組成物における［Ｇ］溶媒を除く全成分に対する［Ｃ］アルカリ可溶性樹脂の含有量の下限としては、１０質量％が好ましく、２５質量％がより好ましく、２５質量％がさらに好ましい。一方、［Ｃ］アルカリ可溶性樹脂の含有量の上限としては、６０質量％が好ましく、５０質量％がより好ましく、４０質量％がさらに好ましく、３０質量％がよりさらに好ましい。［Ｃ］アルカリ可溶性樹脂の含有量を上記範囲とすることで、特に高さのある隔壁を形成する際のパターニング性、硬化性、得られる隔壁の形状等が改善される。
【００６２】
（［Ｄ］重合性化合物）
［Ｄ］重合性化合物は、１又は２以上の重合性基を有する化合物をいう。但し、重合性基を有する［Ｃ］アルカリ可溶性樹脂、及び重合性基を有する［Ｆ］フッ素含有化合物は除かれる。［Ｄ］重合性化合物は、２以上の重合性基を有する化合物であることが好ましい。［Ｄ］重合性化合物は、重合体であっても、単量体であってもよいが、単量体であることが好ましい。
【００６３】
重合性基としては、例えばエチレン性不飽和基、オキシラニル基、オキセタニル基、Ｎ−アルコキシメチルアミノ基等を挙げることができる。［Ｄ］重合性化合物としては、２以上の（メタ）アクリロイル基を有する化合物、及び２以上のＮ−アルコキシメチルアミノ基を有する化合物が好ましく、２以上の（メタ）アクリロイル基を有する化合物がより好ましい。
【００６４】
２以上の（メタ）アクリロイル基を有する化合物としては、２官能（メタ）アクリル酸エステルや、３官能以上の（メタ）アクリル酸エステル等の多官能（メタ）アクリル酸エステルを例示することができる。
【００６５】
２官能（メタ）アクリル酸エステルとしては、例えばエチレングリコールジ（メタ）アクリレート、プロピレングリコールジアクリレート、プロピレングリコールジメタクリレート、エチレングリコールジメタクリレート、ジエチレングリコールジアクリレート、ジエチレングリコールジメタクリレート、テトラエチレングリコールジアクリレート、テトラエチレングリコールジメタクリレート、１，６−ヘキサンジオールジアクリレート、１，６−ヘキサンジオールジメタクリレート、１，９−ノナンジオールジアクリレート、１，９−ノナンジオールジメタクリレート等が挙げられる。
【００６６】
３官能以上の（メタ）アクリル酸エステルとしては、例えばトリメチロールプロパントリアクリレート、トリメチロールプロパントリメタクリレート、ペンタエリスリトールトリアクリレート、ペンタエリスリトールトリメタクリレート、ペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールペンタアクリレートとジペンタエリスリトールヘキサアクリレートとの混合物、ジペンタエリスリトールヘキサメタクリレート、エチレンオキサイド変性ジペンタエリスリトールヘキサアクリレート、トリ（２−アクリロイルオキシエチル）フォスフェート、トリ（２−メタクリロイルオキシエチル）フォスフェート、コハク酸変性ペンタエリスリトールトリアクリレート、コハク酸変性ジペンタエリスリトールペンタアクリレートの他、直鎖アルキレン基及び脂環式構造を有し、かつ２個以上のイソシアネート基を有する化合物と、分子内に１個以上のヒドロキシ基とを有し、かつ３個、４個又は５個の（メタ）アクリロイルオキシ基を有する化合物と反応させて得られる多官能ウレタンアクリレート系化合物等が挙げられる。
【００６７】
２以上のＮ−アルコキシメチルアミノ基を有する化合物としては、例えばメラミン構造、ベンゾグアナミン構造又はウレア構造を有する化合物等を挙げることができる。メラミン構造又はベンゾグアナミン構造とは、１以上のトリアジン環又はフェニル置換トリアジン環を基本骨格として有する化学構造をいい、メラミン、ベンゾグアナミン又はそれらの縮合物をも含む概念である。２以上のＮ−アルコキシメチルアミノ基を有する化合物の具体例としては、Ｎ，Ｎ，Ｎ’，Ｎ’，Ｎ’’，Ｎ’’−ヘキサ（アルコキシメチル）メラミン、Ｎ，Ｎ，Ｎ’，Ｎ’−テトラ（アルコキシメチル）ベンゾグアナミン、Ｎ，Ｎ，Ｎ’，Ｎ’−テトラ（アルコキシメチル）グリコールウリル等を挙げることができる。
【００６８】
当該隔壁形成用組成物における［Ｇ］溶媒を除く全成分に対する［Ｄ］重合性化合物の含有量の下限としては、２０質量％が好ましく、３０質量％がより好ましく、４０質量％がさらに好ましい。一方、［Ｄ］重合性化合物の含有量の上限としては、８０質量％が好ましく、７０質量％がより好ましく、６０質量％がさらに好ましい。［Ｄ］重合性化合物の含有量を上記範囲とすることで、特に高さのある隔壁を形成する際のパターニング性、硬化性、得られる隔壁の形状等が改善される。
【００６９】
［Ｄ］重合性化合物の含有量（ＭＤ）に対する［Ｃ］アルカリ可溶性樹脂の含有量（ＭＣ）の質量比（ＭＣ／ＭＤ）の下限としては、０．３が好ましく、０．４がより好ましく、０．５がさらに好ましい。一方、この質量比（ＭＣ／ＭＤ）の上限としては、２．０が好ましく、１．５がより好ましく、１．０がさらに好ましい。質量比（ＭＣ／ＭＤ）を上記範囲内とすることで、パターニング性、硬化性、現像性等のバランスが好適化され、特に高さのある隔壁を形成する際、その形状等がより良好なものとなる。
【００７０】
（［Ｅ］光重合開始剤）
［Ｅ］光重合開始剤は、可視光線、紫外線、遠紫外線、電子線、Ｘ線等の放射線の露光により、［Ｄ］重合性化合物の重合を開始しうる活性種を発生する化合物である。［Ｅ］光重合開始剤は、１種又は２種以上を使用することができる。［Ｄ］光重合開始剤としては、オキシムエステル化合物、アセトフェノン化合物、ビイミダゾール化合物等が挙げられる。
【００７１】
オキシムエステル化合物としては、Ｏ−アシルオキシム化合物が代表され、具体的には、例えば１，２−オクタンジオン１−［４−（フェニルチオ）−２−（Ｏ−ベンゾイルオキシム）］、エタノン−１−〔９−エチル−６−（２−メチルベンゾイル）−９Ｈ−カルバゾール−３−イル〕−１−（Ｏ−アセチルオキシム）、１−（９−エチル−６−ベンゾイル−９．Ｈ．−カルバゾール−３−イル）−オクタン−１−オンオキシム−Ｏ−アセテート、１−〔９−エチル−６−（２−メチルベンゾイル）−９．Ｈ．−カルバゾール−３−イル〕−エタン−１−オンオキシム−Ｏ−ベンゾエート、１−〔９−ｎ−ブチル−６−（２−エチルベンゾイル）−９．Ｈ．−カルバゾール−３−イル〕−エタン−１−オンオキシム−Ｏ−ベンゾエート、エタノン−１−［９−エチル−６−（２−メチル−４−テトラヒドロフラニルベンゾイル）−９．Ｈ．−カルバゾール−３−イル］−１−（Ｏ−アセチルオキシム）、エタノン−１−〔９−エチル−６−（２−メチル−４−テトラヒドロピラニルベンゾイル）−９．Ｈ．−カルバゾール−３−イル〕−１−（Ｏ−アセチルオキシム）、エタノン−１−〔９−エチル−６−（２−メチル−５−テトラヒドロフラニルベンゾイル）−９．Ｈ．−カルバゾール−３−イル〕−１−（Ｏ−アセチルオキシム）、エタノン−１−〔９−エチル−６−｛２−メチル−４−（２，２−ジメチル−１，３−ジオキソラニル）メトキシベンゾイル｝−９．Ｈ．−カルバゾール−３−イル〕−１−（Ｏ−アセチルオキシム）等を挙げることができる。
【００７２】
オキシムエステル化合物としては、ＷＯ２０１６／０１７５３７号、特開２０１５−９３８４２号公報、ＷＯ２０１２／１３２５５８号、特開２０１１−１３２２１５号公報、ＷＯ２００９／０８１４８３号、ＷＯ２００８／０７８６８６号、特開２００８−１００９５５号公報に記載の化合物を使用できる。
【００７３】
オキシムエステル化合物の市販品としては、例えばＮＣＩ−８３１、ＮＣＩ−９３０（以上、株式会社ＡＤＥＫＡ社製）、ＤＦＩ−０２０、ＤＦＩ−０９１（以上、ダイトーケミックス株式会社製）イルガキュアＯＸＥ０１、ＯＸＥ０２、ＯＸＥ０３（以上、ＢＡＳＦ社製）等を使用することもできる。
【００７４】
アセトフェノン化合物としては、例えばα−アミノケトン化合物、α−ヒドロキシケトン化合物等を挙げることができる。
【００７５】
α−アミノケトン化合物としては、例えば２−ベンジル−２−ジメチルアミノ−１−（４−モルホリノフェニル）−ブタン−１−オン、２−ジメチルアミノ−２−（４−メチルベンジル）−１−（４−モルフォリン−４−イル−フェニル）−ブタン−１−オン、２−メチル−１−（４−メチルチオフェニル）−２−モルフォリノプロパン−１−オン等を挙げることができる。
【００７６】
α−ヒドロキシケトン化合物としては、例えば１−フェニル−２−ヒドロキシ−２−メチルプロパン−１−オン、１−（４−ｉ−プロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシルフェニルケトン等を挙げることができる。
【００７７】
ビイミダゾール化合物としては、例えば２，２’−ビス（２−クロロフェニル）−４，４’，５，５’−テトラフェニル−１，２’−ビイミダゾール、２，２’−ビス（２，４−ジクロロフェニル）−４，４’，５，５’−テトラフェニル−１，２’−ビイミダゾールまたは２，２’−ビス（２，４，６−トリクロロフェニル）−４，４’，５，５’−テトラフェニル−１，２’−ビイミダゾール等を挙げることができる。
【００７８】
［Ｅ］光重合開始剤としては、これらの中でもオキシムエステル化合物が好ましい。
【００７９】
当該隔壁形成用組成物における［Ｇ］溶媒を除く全成分に対する［Ｅ］光重合開始剤の含有量の下限としては、１質量％が好ましく、２質量％がより好ましい。一方、［Ｅ］光重合開始剤の含有量の上限としては、１５質量％が好ましく、１０質量％がより好ましい。［Ｅ］光重合開始剤の含有量を上記範囲とすることで、特に高さのある隔壁を形成する際のパターニング性、硬化性、得られる隔壁の形状等が改善される。
【００８０】
（［Ｆ］フッ素含有化合物）
［Ｆ］フッ素含有化合物は、フッ素原子を含む化合物である。当該隔壁形成用組成物が［Ｆ］フッ素含有化合物を含有することで、得られる隔壁の撥液性を高めることができる。隔壁の撥液性が高い場合、隔壁間の領域に塗布により波長変換層等の層を形成する際の塗布性を高めることなどができる。［Ｆ］フッ素含有化合物は、樹脂（重合体）であってもよいし、樹脂以外であってもよい。［Ｆ］フッ素含有化合物としては、［Ｆ１］フッ素含有樹脂、及び［Ｆ２］フッ素含有界面活性剤が好ましく、［Ｆ１］フッ素含有樹脂がより好ましい。［Ｆ］フッ素含有化合物は、１種又は２種以上を用いることができる。
【００８１】
（［Ｆ１］フッ素含有樹脂）
［Ｆ１］フッ素含有樹脂は、フッ素原子を含む樹脂である。［Ｆ１］フッ素含有樹脂は、フッ素を含む構造単位を有する樹脂であることが好ましい。［Ｆ１］フッ素含有樹脂は、フッ素を含むエチレン性不飽和単量体（以下、「（ｃ）フッ素含有不飽和単量体」と略する）の単独重合体であってもよく、（ｃ）フッ素含有不飽和単量体と他の（ｄ）共重合性不飽和単量体との共重合体であってもよい。
【００８２】
（ｃ）フッ素含有不飽和単量体は、フッ素を含む基を有することが好ましい。フッ素を含む基としては、少なくとも１つの水素原子がフッ素原子で置換された炭化水素基を挙げることができ、少なくとも１つの水素原子がフッ素原子で置換された炭素数１以上２０以下のアルキル基、及び少なくとも１つの水素原子がフッ素原子で置換された炭素数４以上２０以下の１価のシクロアルキル基が好ましく、少なくとも１つの水素原子がフッ素原子で置換された炭素数１以上２０以下のアルキル基がより好ましい。
【００８３】
フッ素を含む基の炭素数の下限としては、４が好ましく、６がより好ましい。この上限としては、１６が好ましく、１２がより好ましい。フッ素を含む基のフッ素数の下限は１であるが、３が好ましく、５がより好ましい。この上限としては、例えば３０であり、２０であってよい。
【００８４】
少なくとも１つの水素原子がフッ素原子で置換された炭素数１以上２０以下のアルキル基としては、上述したアルキル基のうちの炭素数が１以上２０以下のものにおける水素原子の少なくとも１つがフッ素原子に置換された部分フッ素化アルキル基、パーフルオロアルキル基等が挙げられる。
【００８５】
少なくとも１つの水素原子がフッ素原子で置換された炭素数４以上２０以下の１価のシクロアルキル基としては、上述したシクロアルキル基のうちの炭素数が４以上２０以下のものにおける水素原子の少なくとも１つがフッ素原子に置換された部分フッ素化シクロアルキル基、パーフルオロシクロアルキル基等が挙げられる。
【００８６】
（ｃ）フッ素含有不飽和単量体としては、トリフルオロメチル（メタ）アクリレート、２，２，２−トリフルオロエチル（メタ）アクリレート、パーフルオロエチル（メタ）アクリレート、パーフルオロｎ−プロピル（メタ）アクリレート、パーフルオロイソプロピル（メタ）アクリレート、パーフルオロｎ−ブチル（メタ）アクリレート、パーフルオロイソブチル（メタ）アクリレート、パーフルオロｔｅｒｔ−ブチル（メタ）アクリレート、２−（１，１，１，３，３，３−ヘキサフルオロプロピル）（メタ）アクリレート、１−（２，２，３，３，４，４，５，５−オクタフルオロペンチル）（メタ）アクリレート、パーフルオロシクロヘキシルメチル（メタ）アクリレート、１−（２，２，３，３，３−ペンタフルオロプロピル）（メタ）アクリレート、１−（３，３，４，４，５，５，６，６，７，７，８，８，９，９，１０，１０，１０−ヘプタデカフルオロデシル）（メタ）アクリレート、１−（５−トリフルオロメチル−３，３，４，４，５，６，６，６−オクタフルオロヘキシル）（メタ）アクリレート、１Ｈ，１Ｈ，２Ｈ，２Ｈ−トリデカフルオロオクチル（メタ）アクリレート等の（メタ）アクリル酸フッ素化炭化水素エステルなどを挙げることができる。これらは、１種又は２種以上を用いることができる。
【００８７】
［Ｆ１］フッ素含有樹脂において、（ｃ）フッ素含有不飽和単量体の共重合割合の下限としては、５質量％が好ましく、１０質量％がより好ましく、３０質量％がさらに好ましい。一方、この共重合割合の上限としては、８０質量％が好ましく、６０質量％がより好ましく、４０質量％がさらに好ましい。
【００８８】
（ｄ）共重合性不飽和単量体としては、上述した（ａ）カルボキシ基含有不飽和単量体、（ｂ）共重合性不飽和単量体等を挙げることができる。
【００８９】
（ｄ）共重合性不飽和単量体の中でも、（メタ）アクリル酸等、（ａ）カルボキシ基含有不飽和単量体を用いることが好ましい。［Ｆ１］フッ素含有樹脂において、（ａ）カルボキシ基含有不飽和単量体の共重合割合は、例えば１質量％以上３０質量％以下が好ましい。
【００９０】
また、（ｄ）共重合性不飽和単量体としては、オキシラニル基又はオキセタニル基を有する不飽和単量体も好ましい。このような不飽和単量体としては、グリシジル（メタ）アクリレート等の上述したオキシラニル基又はオキセタニル基を有する（メタ）アクリル酸エステル等を挙げることができる。［Ｆ１］フッ素含有樹脂において、オキシラニル基又はオキセタニル基を有する不飽和単量体の共重合割合は、例えば１０質量％以上５０質量％以下が好ましい。
【００９１】
（ｄ）共重合性不飽和単量体としては、水酸基を有する不飽和単量体も好ましい。このような不飽和単量体としては、４−イソプロペニルフェノール、２−ヒドロキシエチル（メタ）アクリレート等の上述した（ｂ）共重合性不飽和単量体の中で、水酸基を有する化合物を挙げることができる。［Ｆ１］フッ素含有樹脂において、水酸基を有する不飽和単量体の共重合割合は、例えば５質量％以上３０質量％以下が好ましい。
【００９２】
［Ｆ１］フッ素含有樹脂は、（ｃ）フッ素含有不飽和単量体等を用いて、公知の方法により重合することで得ることができる。［Ｆ１］フッ素含有樹脂のポリスチレン換算の重量平均分子量（Ｍｗ）の下限としては、ゲルパーミエーションクロマトグラフィー（ＧＰＣ）法により測定した値において、２，０００が好ましく、３，０００がより好ましく、４，０００がさらに好ましい。一方、この上限としては１００，０００が好ましく、５０，０００がより好ましく、２０，０００がさらに好ましい。
【００９３】
（［Ｆ２］フッ素含有界面活性剤）
［Ｆ２］フッ素系界面活性剤としては、末端、主鎖及び側鎖の少なくともいずれかの部位にフルオロアルキル基及び／又はフルオロアルキレン基を有する化合物が好ましい。フッ素系界面活性剤としては、例えば１，１，２，２−テトラフルオロｎ−オクチル（１，１，２，２−テトラフルオロｎ−プロピル）エーテル、１，１，２，２−テトラフルオロｎ−オクチル（ｎ−ヘキシル）エーテル、ヘキサエチレングリコールジ（１，１，２，２，３，３−ヘキサフルオロｎ−ペンチル）エーテル、オクタエチレングリコールジ（１，１，２，２−テトラフルオロｎ−ブチル）エーテル、ヘキサプロピレングリコールジ（１，１，２，２，３，３−ヘキサフルオロｎ−ペンチル）エーテル、オクタプロピレングリコールジ（１，１，２，２−テトラフルオロｎ−ブチル）エーテル、パーフルオロｎ−ドデカンスルホン酸ナトリウム、１，１，２，２，３，３−ヘキサフルオロｎ−デカン、１，１，２，２，３，３，９，９，１０，１０−デカフルオロｎ−ドデカン、フルオロアルキルベンゼンスルホン酸ナトリウム、フルオロアルキルリン酸ナトリウム、フルオロアルキルカルボン酸ナトリウム、ジグリセリンテトラキス（フルオロアルキルポリオキシエチレンエーテル）、フルオロアルキルアンモニウムヨージド、フルオロアルキルベタイン、フルオロアルキルポリオキシエチレンエーテル、パーフルオロアルキルポリオキシエタノール、パーフルオロアルキルアルコキシレート、カルボン酸フルオロアルキルエステル等を挙げることができる。
【００９４】
［Ｆ２］フッ素系界面活性剤の市販品としては、例えばＢＭ−１０００、ＢＭ−１１００（以上、ＢＭ  ＣＨＥＭＩＥ社）、Ｆ−１４２Ｄ、Ｆ−１７２、Ｆ−１７３、Ｆ−１８３、Ｆ−１７８、Ｆ−１９１、Ｆ−４７１、Ｆ−４７６、Ｆ−５５４（以上、ＤＩＣ社）、フロラードＦＣ−１７０Ｃ、フロラードＦＣ−１７１、フロラードＦＣ−４３０、フロラードＦＣ−４３１（以上、住友スリーエム社）、サーフロンＳ−１１２、サーフロンＳ−１１３、サーフロンＳ−１３１、サーフロンＳ−１４１、サーフロンＳ−１４５、サーフロンＳ−３８２、サーフロンＳＣ−１０１、サーフロンＳＣ−１０２、サーフロンＳＣ−１０３、サーフロンＳＣ−１０４、サーフロンＳＣ−１０５、サーフロンＳＣ−１０６（以上、旭硝子社）等を挙げることができる。
【００９５】
当該隔壁形成用組成物における［Ｇ］溶媒を除く全成分に対する［Ｆ］フッ素含有化合物の含有量の下限としては、０．１質量％が好ましく、１質量％がより好ましく、３質量％がさらに好ましく、５質量％がよりさらに好ましい。［Ｆ］フッ素含有化合物の含有量を上記下限以上とすることで、得られる隔壁の撥液性をより十分に発揮することができる。一方、［Ｆ］フッ素含有化合物の含有量の上限としては、３０質量％が好ましく、１５質量％がより好ましい。
【００９６】
（［Ｇ］溶媒）
［Ｇ］溶媒は、上記［Ａ］〜［Ｆ］成分やその他の成分を分散又は溶解し、かつこれらの成分と反応せず、適度の揮発性を有するものである限り、適宜に選択して使用することができる。
【００９７】
［Ｇ］溶媒としては、例えば
エチレングリコールモノメチルエーテル、エチレングリコールモノエチルエーテル、エチレングリコールモノ−ｎ−プロピルエーテル、エチレングリコールモノ−ｎ−ブチルエーテル、ジエチレングリコールモノメチルエーテル、ジエチレングリコールモノエチルエーテル、ジエチレングリコールモノ−ｎ−プロピルエーテル、ジエチレングリコールモノ−ｎ−ブチルエーテル、トリエチレングリコールモノメチルエーテル、トリエチレングリコールモノエチルエーテル、プロピレングリコールモノメチルエーテル、プロピレングリコールモノエチルエーテル、プロピレングリコールモノ−ｎ−プロピルエーテル、プロピレングリコールモノ−ｎ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｎ−ブチルエーテル、トリプロピレングリコールモノメチルエーテル、トリプロピレングリコールモノエチルエーテル等の（ポリ） アルキレングリコールモノアルキルエーテル；
乳酸メチル、乳酸エチル等の乳酸アルキルエステル；
メタノール、エタノール、プロパノール、ブタノール、イソプロパノール、イソブタノール、ｔ−ブタノール、オクタノール、２−エチルヘキサノール、シクロヘキサノール等の（シクロ） アルキルアルコール；
ジアセトンアルコール等のケトアルコール；
エチレングリコールモノメチルエーテルアセテート、エチレングリコールモノエチルエーテルアセテート、ジエチレングリコールモノメチルエーテルアセテート、ジエチレングリコールモノエチルエーテルアセテート、プロピレングリコールモノメチルエーテルアセテート、プロピレングリコールモノエチルエーテルアセテート、ジプロピレングリコールモノメチルエーテルアセテート、３−メトキシブチルアセテート、３−メチル−３−メトキシブチルアセテート等の（ポリ）アルキレングリコールモノアルキルエーテルアセテート；
ジエチレングリコールジメチルエーテル、ジエチレングリコールメチルエチルエーテル、ジエチレングリコールジエチルエーテル、テトラヒドロフラン等のグリコールエーテル；
メチルエチルケトン、シクロヘキサノン、２−ヘプタノン、３−ヘプタノン等のケトン；
プロピレングリコールジアセテート、１，３−ブチレングリコールジアセテート、１，６−ヘキサンジオールジアセテート等のジアセテート；
３−メトキシプロピオン酸メチル、３−メトキシプロピオン酸エチル、３−エトキシプロピオン酸メチル、３−エトキシプロピオン酸エチル、エトキシ酢酸エチル、３−メチル−３−メトキシブチルプロピオネート等のアルコキシカルボン酸エステル；
酢酸エチル、酢酸ｎ−プロピル、酢酸ｉ−プロピル、酢酸ｎ−ブチル、酢酸ｉ−ブチル、ぎ酸ｎ−アミル、酢酸ｉ−アミル、プロピオン酸ｎ−ブチル、酪酸エチル、酪酸ｎ−プロピル、酪酸ｉ−プロピル、酪酸ｎ−ブチル、ピルビン酸メチル、ピルビン酸エチル、ピルビン酸ｎ−プロピル、アセト酢酸メチル、アセト酢酸エチル、２−オキソブタン酸エチル等の脂肪酸アルキルエステル；
トルエン、キシレン等の芳香族炭化水素；
Ｎ，Ｎ−ジメチルホルムアミド、Ｎ，Ｎ−ジメチルアセトアミド、Ｎ−メチルピロリドン等のアミド、又はラクタム等を挙げることができる。
【００９８】
［Ｇ］溶媒としては、溶解性、分散性、塗布性等の観点から、（ポリ）アルキレングリコールモノアルキルエーテルアセテートが好ましく、プロピレングリコールモノメチルエーテルアセテートがより好ましい。［Ｇ］溶媒は、１種又は２種以上を用いることができる。
【００９９】
［Ｇ］溶媒の含有量は、特に限定されるものではないが、［Ｇ］溶媒を除いた全成分の合計含有量が、５質量％以上７０質量％以下となる量が好ましく、１０質量％以上６０質量％以下となる量がより好ましい。このような態様とすることにより、当該隔壁形成用組成物の塗布性、保存安定性等をより良好にすることができる。
【０１００】
（分散剤）
当該隔壁形成用組成物は、分散剤をさらに含んでいてもよい。当該隔壁形成用組成物が分散剤をさらに含むことにより、［Ａ］黒色顔料及び［Ｂ］有機顔料の分散性が向上し、得られる隔壁の遮光性等をより高めることができる。
【０１０１】
分散剤としては、例えばウレタン系分散剤、ポリエチレンイミン系分散剤、ポリオキシエチレンアルキルエーテル系分散剤、ポリオキシエチレンアルキルフェニルエーテル系分散剤、ポリエチレングリコールジエステル系分散剤、ソルビタン脂肪酸エステル系分散剤、ポリエステル系分散剤、（メタ）アクリル系分散剤、リン酸エステル系分散剤等が挙げられる。
【０１０２】
分散剤の市販品としては、例えばＤｉｓｐｅｒｂｙｋ−２０００、Ｄｉｓｐｅｒｂｙｋ−２００１、Ｄｉｓｐｅｒｂｙｋ−１８２、Ｄｉｓｐｅｒｂｙｋ−１８４、ＢＹＫＬＰＮ６９１９、ＢＹＫ−ＬＰＮ２１１１６（以上、ビックケミー（ＢＹＫ）社）等の（メタ）アクリル系分散剤、Ｄｉｓｐｅｒｂｙｋ−１６１、Ｄｉｓｐｅｒｂｙｋ−１６２、Ｄｉｓｐｅｒｂｙｋ−１６５、Ｄｉｓｐｅｒｂｙｋ−１６７、Ｄｉｓｐｅｒｂｙｋ−１７０、Ｄｉｓｐｅｒｂｙｋ−１８２（以上、ビックケミー（ＢＹＫ）社）、ソルスパース７６５００（ルーブリゾール社）等のウレタン系分散剤、ソルスパース２４０００（ルーブリゾール社）等のポリエチレンイミン系分散剤、アジスパーＰＢ８２１、アジスパーＰＢ８２２、アジスパーＰＢ８８０、アジスパーＰＢ８８１（以上、味の素ファインテクノ社）等のポリエステル系分散剤、Ｄｉｓｐｅｒｂｙｋ−１１０、Ｄｉｓｐｅｒｂｙｋ−１８０等のリン酸エステル系分散剤の他、ＢＹＫ−ＬＰＮ２１３２４（ビックケミー（ＢＹＫ）社）を使用することができる。
【０１０３】
分散剤としては、（メタ）アクリル系分散剤、リン酸エステル系分散剤、ウレタン系分散剤及びポリエステル系分散剤が好ましく、（メタ）アクリル系分散剤がより好ましい。また、分散剤は、アミン価が１０〜１００ｍｇＫＯＨ／ｇであるものが好ましい。「アミン価」とは、固形分１ｇを中和するのに必要なＨＣｌと当量のＫＯＨのｍｇ数を表す。
【０１０４】
当該隔壁形成用組成物における［Ａ］黒色顔料及び［Ｂ］有機顔料の合計１００質量部に対する分散剤の含有量の含有量の下限としては、０．５質量部が好ましく、２質量部がより好ましい。一方、この含有量の上限としては、６０質量部が好ましく、３０質量部がより好ましい。
【０１０５】
（添加剤）
当該隔壁形成用組成物は、必要に応じて、上記［Ａ］〜［Ｇ］成分及び分散剤以外に、種々の添加剤を含有することもできる。添加剤としては、例えばポリビニルアルコール、ポリ（フロオロアルキルアクリレート）類等の高分子化合物；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロイロキシプロピルトリメトキシシラン、３−メルカプトプロピルトリメトキシシラン等の密着促進剤；２，２−チオビス（４−メチル−６−ｔ−ブチルフェノール）、２，６−ジ−ｔ−ブチルフェノール、ペンタエリスリトールテトラキス［３−（３，５−ジ−ｔ−ブチル−４−ヒドロキシフェニル）プロピオネート］、３，９−ビス［２−［３−（３−ｔ−ブチル−４−ヒドロキシ−５−メチルフェニル）−プロピオニルオキシ］−１，１−ジメチルエチル］−２，４，８，１０−テトラオキサ−スピロ［５．５］ウンデカン、チオジエチレンビス［３−（３，５−ジ−ｔ−ブチル−４−ヒドロキシフェニル）プロピオネート］、トリス（２，４−ジ−ｔ−ブチルフェニル）ホスファイト等の酸化防止剤；２−（３−ｔ−ブチル−５−メチル−２−ヒドロキシフェニル）−５−クロロベンゾトリアゾール、アルコキシベンゾフェノン類等の紫外線吸収剤；ポリアクリル酸ナトリウム等の凝集防止剤；マロン酸、アジピン酸、イタコン酸、シトラコン酸、フマル酸、メサコン酸、２−アミノエタノール、３−アミノ−１−プロパノール、５−アミノ−１−ペンタノール、３−アミノ−１，２−プロパンジオール、２−アミノ−１，３−プロパンジオール、４−アミノ−１，２−ブタンジオール等の残渣改善剤；こはく酸モノ〔２−（メタ）アクリロイロキシエチル〕、フタル酸モノ〔２−（メタ）アクリロイロキシエチル〕、ω−カルボキシポリカプロラクトンモノ（メタ）アクリレート等の現像性改善剤等を挙げることができる。
【０１０６】
当該隔壁形成用組成物における［Ｇ］溶媒を除く全成分に対するこれらの添加剤の含有量の下限としては、０．１質量％が好ましく、０．３質量％がより好ましい。一方、この含有量の上限としては、１０質量％が好ましく、３質量％がより好ましい。
【０１０７】
（調製方法）
当該隔壁形成用組成物の調製方法としては、特に限定されず、各成分を混合することによって調製することができる。例えば以下の方法により調製することができる。まず、［Ａ］黒色顔料を［Ｇ］溶媒中、分散剤の存在下で、粉砕しつつ混合及び分散させて［Ａ］黒色顔料の分散液を得る。この操作は、例えばビーズミル、ロールミル等を用いて行うことができる。［Ｂ］有機顔料を用いる場合も同様に、［Ｂ］有機顔料の分散液を得る。得られた分散液、その他の成分、及び必要に応じてさらに［Ｇ］溶媒を混合することにより当該隔壁形成用組成物を得ることができる。当該隔壁形成用組成物は、必要に応じろ過処理を施し、凝集物を除去することができる。
【０１０８】
＜隔壁の形成方法＞
当該隔壁形成用組成物を用いた隔壁の形成方法の一実施形態は、
（１）当該隔壁形成用組成物により、基板の一方の面側に塗膜を形成する工程（以下、「工程（１）」ともいう）、
（２）上記塗膜の少なくとも一部に放射線を照射する工程（以下、「工程（２）」ともいう）、及び
（３）放射線照射後の上記塗膜を現像する工程（以下、「工程（３）」ともいう）
を備える。
【０１０９】
当該形成方法は、さらに
（４）上記現像された塗膜を加熱する工程（以下、「工程（４）」ともいう）
を備えることができる。以下、各工程について詳述する。
【０１１０】
（工程（１））
本工程では、当該隔壁形成用組成物を用い、基板上に塗膜を形成する。具体的には、溶液状の当該隔壁形成用組成物を基板表面に塗布し、好ましくはプレベークを行うことにより溶媒を除去して塗膜を形成する。
【０１１１】
塗布方法としては、例えばスプレー法、ロールコート法、回転塗布法（スピンコート法）、スリットダイ塗布法、バー塗布法、インクジェット法等の適宜の方法を採用することができる。これらの中で、塗布方法としては、スピンコート法、バー塗布法及びスリットダイ塗布法が好ましい。上記プレベークの条件としては、各成分の種類、使用割合等によっても異なるが、例えば６０℃以上１３０℃以下で３０秒以上１０分以下程度とすることができる。
【０１１２】
（工程（２））
本工程では、上記塗膜の一部に放射線を照射する。具体的には、工程（１）で形成した塗膜に所定のパターンを有するマスクを介して放射線を照射する。このとき用いられる放射線としては、例えば紫外線、遠紫外線、Ｘ線、荷電粒子線等が挙げられる。
【０１１３】
上記紫外線としては、例えばｇ線（波長４３６ｎｍ）、ｉ線（波長３６５ｎｍ）等が挙げられる。遠紫外線としては、例えばＫｒＦエキシマレーザー光等が挙げられる。Ｘ線としては、例えばシンクロトロン放射線等が挙げられる。荷電粒子線としては、例えば電子線等が挙げられる。これらの放射線のうち、紫外線が好ましく、紫外線の中でもｇ線、ｈ線及び／又はｉ線を含む放射線がより好ましい。放射線の露光量としては、０．１Ｊ／ｍ２以上２０，０００Ｊ／ｍ２以下が好ましい。
【０１１４】
（工程（３））
本工程では、上記放射線が照射された塗膜を現像する。具体的には、工程（２）で放射線が照射された塗膜に対し、現像液により現像を行って放射線の非照射部分（非露光部分）を除去する。上記現像液としては、例えば水酸化ナトリウム、水酸化カリウム、炭酸ナトリウム、ケイ酸ナトリウム、メタケイ酸ナトリウム、アンモニア、エチルアミン、ｎ−プロピルアミン、ジエチルアミン、ジエチルアミノエタノール、ジ−ｎ−プロピルアミン、トリエチルアミン、メチルジエチルアミン、ジメチルエタノールアミン、トリエタノールアミン、テトラメチルアンモニウムヒドロキシド（ＴＭＡＨ）、テトラエチルアンモニウムヒドロキシド、ピロール、ピペリジン、１，８−ジアザビシクロ〔５，４，０〕−７−ウンデセン、１，５−ジアザビシクロ〔４，３，０〕−５−ノナンなどのアルカリ（塩基性化合物）の水溶液等が挙げられる。また、上記アルカリの水溶液にメタノール、エタノール等の水溶性有機溶媒や界面活性剤を適当量添加した水溶液、又は当該隔壁形成用組成物を溶解可能な各種有機溶媒を少量含むアルカリ水溶液を現像液として用いてもよい。
【０１１５】
現像方法としては、例えば液盛り法、ディッピング法、揺動浸漬法、シャワー法等の適宜の方法を採用することができる。現像時間としては、当該硬化性樹脂組成物の組成によって異なるが、例えば３０秒以上１２０秒以下とすることができる。
【０１１６】
（工程（４））
本工程では、上記現像された塗膜を加熱する。加熱方法としては特に限定されないが、例えばオーブンやホットプレート等の加熱装置を用いて加熱することができる。本工程における加熱温度としては、例えば１２０℃以上３００℃以下とすることができる。加熱時間としては、例えば５分以上２時間以下とすることができる。このようにして、目的とする隔壁を基板上に形成することができる。
【０１１７】
＜表示素子用積層体の製造方法＞
本発明の一実施形態に係る表示素子用積層体は、例えば
基板の一方の面側に隔壁を形成する工程（以下、「工程（Ａ）」ともいう）、
隔壁により区画された複数の領域の少なくとも１の領域にカラーフィルタ層を設ける工程（以下「工程（Ｂ）」ともいう）、及び
上記少なくとも１の領域に波長変換層を設ける工程（以下「工程（Ｃ）」ともいう）
を備える。
なお、表示素子用積層体がカラーフィルタ層を有さない場合、上記工程（Ｂ）は行わなくてよい。
【０１１８】
（工程（Ａ））
上記工程（Ａ）は、上述した「隔壁の形成方法」により好適に行うことができる。
【０１１９】
（工程（Ｂ））
上記工程（Ｂ）は、隔壁により区画された複数の領域のうちの所定の領域に、カラーフィルタ層形成用組成物を塗布し、塗膜を硬化させることなどにより行うことができる。カラーフィルタ層形成用組成物は、例えば顔料、染料等の着色剤、バインダー樹脂、溶媒等を含む。なお、隔壁が撥液性を有する場合、隔壁間の所定の領域にカラーフィルタ層形成用組成物が流れ込みやすくなるため、所定の領域上に良好に塗膜が形成される。以下の工程（Ｃ）における波長変換層形成用組成物の塗布においても同様である。
【０１２０】
（工程（Ｃ））
上記工程（Ｃ）は、隔壁により区画された複数の領域のうちの所定の領域に、波長変換層形成用組成物を塗布し、塗膜を硬化させることなどにより行うことができる。なお、例えば図１の表示素子用積層体１０を製造する場合は、各カラーフィルタ層１４ａ、１４ｂ上に、波長変換層形成用組成物を塗布することとなる。波長変換層形成用組成物は、例えば量子ドット、蛍光剤等の波長変換剤、バインダー樹脂、溶媒等を含む。
【０１２１】
このような各工程を経て、当該表示素子用積層体を得ることができる。なお、図１の表示素子用積層体１０の透明層１５は、透明性の樹脂の充填、透明性の樹脂を含む組成物の塗布及び硬化などにより形成することができる。
【０１２２】
＜その他の実施形態＞
本発明は上述した実施の形態に限定されるものではなく、本発明の要旨を変更しない範囲でその構成を変更することもできる。例えば、本発明の表示素子用積層体は、カラーフィルタ層が設けられていなくてもよい。また、本発明の表示素子用積層体は、例えば白色光源等、青色光源以外を光源とする表示素子に適用することもできる。さらに本発明の隔壁形成用組成物は、高さが５μｍ未満又は３０μｍ超の隔壁等の形成に用いることもできる。
【実施例】
【０１２３】
以下、本発明を実施例に基づいて具体的に説明するが、本発明はこれらの実施例に限定されるものではない。なお、実施例等における測定は、以下の方法により行った。
【０１２４】
（重量平均分子量（Ｍｗ））
重合体のポリスチレン換算の重量平均分子量（Ｍｗ）は、以下の条件で測定した。
・測定方法：ゲルパーミエーションクロマトグラフィー（ＧＰＣ）法
・標準物質：ポリスチレン換算
・装置    ：東ソー社の「ＨＬＣ−８２２０」
・カラム  ：東ソー社のガードカラム「ＨＸＬ−Ｈ」、「ＴＳＫ  ｇｅｌ  Ｇ７０００ＨＸＬ」、「ＴＳＫ  ｇｅｌ  ＧＭＨＸＬ」２本、及び「ＴＳＫ  ｇｅｌ  Ｇ２０００ＨＸＬ」を順次連結したもの
・溶媒    ：テトラヒドロフラン
・サンプル濃度：０．７質量％
・注入量  ：７０μＬ
・流速    ：１ｍＬ／ｍｉｎ
【０１２５】
（顔料の平均粒子径）
調製例にて得られた顔料分散液をプロピレングリコールモノメチルエーテルアセテート（ＰＧＭＥＡ）で１０倍に希釈し、粒度分布計（ＨＯＲＩＢＡ社の「Ｌ−５００」）を用いて、顔料の平均粒子径を求めた。
【０１２６】
［合成例１］アルカリ可溶性樹脂（Ｃ）の合成
フラスコ内を窒素置換した後、２，２’−アゾビス（２，４−ジメチルバレロニトリル）８質量部を溶解したプロピレングリコールモノメチルエーテルアセテート溶液２５０質量部を仕込んだ。引き続き、不飽和単量体として、メタクリル酸２０質量部及びメチルメタクリレート８０質量部を仕込んだ後、ゆるやかに攪拌を始めた。溶液の温度を７０℃に上昇させ、この温度を５時間保持した。その後、反応生成溶液を多量のメタノールに滴下し反応物を凝固させた。この凝固物を水洗後、テトラヒドロフラン２００ｇに再溶解し、多量のメタノールで再度凝固させることで、アルカリ可溶性樹脂（Ｃ）を得た。得られたアルカリ可溶性樹脂（Ｃ）のＭｗは９，５００であった。
【０１２７】
［合成例２］フッ素含有樹脂（Ｆ１−１）の合成
不飽和単量体として、１Ｈ，１Ｈ，２Ｈ，２Ｈ−トリデカフルオロオクチルメタクリレート３０質量部、メタクリル酸１０質量部、及びメチルメタクリレート６０質量部を用いたこと以外は合成例１と同様にしてフッ素含有樹脂（Ｆ１−１）を合成した。得られたフッ素含有樹脂（Ｆ１−１）のＭｗは８，２００であった。
【０１２８】
［合成例３］フッ素含有樹脂（Ｆ１−２）の合成
不飽和単量体として、１Ｈ，１Ｈ，２Ｈ，２Ｈ−トリデカフルオロオクチルメタクリレート３０質量部、グリシジルメタクリレート３５質量部、メタクリル酸７質量部、Ｎ−フェニルマレイミド１６質量部、及び４−イソプロペニルフェノール１２質量部を用いたこと以外は合成例１と同様にしてフッ素含有樹脂（Ｆ１−２）を合成した。得られたフッ素含有樹脂（Ｆ１−２）のＭｗは８，１００であった。
【０１２９】
［調製例１］黒色顔料分散液（Ａ）の調製
カーボンブラックを３０質量部、分散剤としてＢＹＫ−ＬＰＮ２１１１６（ビックケミー（ＢＹＫ）社製、（メタ）アクリル系分散剤、アミン価２９ｍｇＫＯＨ／ｇ固形分濃度４０質量％）を１２．５質量部、及び溶媒としてＰＧＭＥＡを固形分濃度が３５質量％となるよう用い、ビーズミルにより１２時間混合・分散して、黒色顔料分散液（Ａ）を調製した。黒色顔料の平均粒子径は７０ｎｍであった。黒色顔料分散液１００質量％とした場合、黒色顔料の含有量は３０質量％であった。
【０１３０】
［調製例２］有機顔料分散液（Ｂ）の調製
Ｐｉｇｍｅｎｔ  Ｖｉｏｌｅｔ２９を１５質量部、Ｐｉｇｍｅｎｔ  Ｂｌｕｅ６０を１５部、分散剤としてＢＹＫ−ＬＰＮ２１１１６を１２．５質量部、及び溶媒としてＰＧＭＥＡを固形分濃度が３５質量％となるよう用い、ビーズミルにより１２時間混合・分散して、有機顔料分散液（Ｂ）を調製した。有機顔料の平均粒子径は６０ｎｍであった。有機顔料分散液１００質量％とした場合、有機顔料の含有量は３０質量％であった。
【０１３１】
［実施例１］
［Ａ］黒色顔料を含む分散液として、調製例１で得た黒色顔料分散液（Ａ）２５質量部、［Ｂ］有機顔料を含む分散液として、調製例２で得た有機顔料分散液（Ｂ）１００質量部、［Ｃ］アルカリ可溶性樹脂として、合成例１で得たアルカリ可溶性樹脂（Ｃ）１００質量部、［Ｄ］重合性化合物として、ＫＡＹＡＲＡＤ  ＤＰＨＡ（日本化薬株式会社製  ジペンタエリスリトールヘキサアクリレートとジペンタエリスリトールペンタアクリレートの混合物）１００質量部、［Ｅ］光重合開始剤として、ＮＣＩ−９３０（ＡＤＥＫＡ社製）１０質量部、［Ｆ２］フッ素含有界面活性剤として、Ｆ−５５４（ＤＩＣ社製）０．５質量部、添加剤のシランカップリング剤として、ＫＢＭ−４０３（信越化学社製  ３−グリシドキシプロピルトリメトキシシラン）３質量部、及び［Ｇ］溶媒として、ＰＧＭＥＡを固形分濃度が３０質量％となる量（５１９質量部）を配合して、（Ｓ−１）隔壁形成用組成物を調製した。
【０１３２】
［実施例２〜１１及び比較例１〜２］
用いた各成分の種類及び配合量を表１に記載の通りとしたこと以外は実施例１と同様にして、（Ｓ−２）〜（Ｓ−１３）隔壁形成用組成物を調製した。なお、表１中の「Ｆ１−１」は、合成例２で得たフッ素含有樹脂（Ｆ１−１）であり、「Ｆ１−２」は、合成例３で得たフッ素含有樹脂（Ｆ１−２）である。また、表１には、［Ｇ］溶媒を除く全成分に対する［Ａ］黒色顔料の含有量（固形分中の［Ａ］含有量）、及び［Ｄ］重合性化合物の含有量（ＭＤ）に対する［Ｃ］アルカリ可溶性樹脂の含有量（ＭＣ）の質量比（ＭＣ／ＭＤ）も示す。
【０１３３】
（光学濃度の測定）
ソーダガラス基板上に、スピンコーターを用いて各隔壁形成用組成物を塗布したのち、ホットプレートにて９０℃２分間プレベークを行い、膜厚２．４μｍの塗膜を形成した。次いで、高圧水銀ランプを用い、フォトマスクを介さずに、塗膜に３６５ｎｍ、４０５ｎｍ及び４３６ｎｍの各波長を含む放射線を２００Ｊ／ｍ２の露光量で露光した。その後、塗膜に２３℃の０．０４％水酸化カリウム水溶液を現像圧１ｋｇｆ／ｃｍ２（ノズル径１ｍｍ）で吐出することにより、シャワー現像を行った。その後、さらに２３０℃で１時間ポストベークを行い、基板上に膜厚２μｍの硬化膜を形成した。
得られた膜厚２μｍの硬化膜に対して、光学濃度計（大塚電子社の「ＬＣＦ１１００Ａ」）を用いて光学濃度（ＯＤ）を測定した。測定されたＯＤ及び形成した硬化膜の膜厚から、厚さ（高さ）１μｍあたりの光学濃度を計算した。測定結果を表２に示す。
【０１３４】
（遮光性）
塗膜の厚さを１２μｍとしたこと以外は上記「光学濃度の測定」と同様の方法にして、基板上に膜厚１０μｍの硬化膜を形成した。
得られた膜厚１０μｍの硬化膜に対して、光学濃度計（大塚電子社の「ＬＣＦ１１００Ａ）を用いて光学濃度（ＯＤ）を測定した。得られた光学濃度が２．５以上の場合は「○」、１．５以上２．５未満の場合は「△」、１．５以下の場合は「×」として評価した。評価結果を表２に示す。
【０１３５】
（隔壁の形成）
ソーダガラス基板上に、スピンコーターを用いて各隔壁形成用組成物を塗布したのち、ホットプレートにて９０℃２分間プレベークを行い、膜厚１２μｍの塗膜を形成した。次いで、高圧水銀ランプを用い、Ｌ／Ｓ＝１０μｍ／３０μｍのフォトマスクを使用して塗膜に３６５ｎｍ、４０５ｎｍ及び４３６ｎｍの各波長を含む放射線を５０Ｊ／ｍ２の露光量で露光した。その後、塗膜に２３℃の０．０４％水酸化カリウム水溶液を現像圧１ｋｇｆ／ｃｍ２（ノズル径１ｍｍ）で吐出することにより、シャワー現像を行った。その後、さらに２３０℃で１時間ポストベークを行い、基板上に膜厚１０μｍ、アスペクト比０．８（膜厚／ライン幅）の隔壁（硬化膜）を形成した。
【０１３６】
（テーパ形状）
上記「隔壁の形成」における現像処理後に、ＳＥＭを用いてパターンの断面観察を行った。テーパ形状（基板表面に対する隔壁の側面の角）が５０°以上８０°未満の場合は「◎」、８０°以上９０°未満の場合は「○」、９０°以上１００°未満の場合は「△」、１００°以上の場合は「×」として評価した。評価結果を表２に示す。
【０１３７】
（パターン成形性）
上記現像処理後に、非照射部分が完全に溶解したか否かを目視で確認した。溶解が確認された場合には「○」、確認されない場合には「×」として評価した。評価結果を表２に示す。
【０１３８】
（撥液性）
接触角計（協和界面科学社の自動接触角計「ＣＡ−Ｖ１５０」）を用い、上記現像処理を行う前の塗膜上での、プロピレングリコールモノメチルエーテルアセテートの静的接触角を測定し、撥液性を評価した。接触角が３０°以上９０°以下の場合を「◎」、１５°以上３０°未満の場合を「○」、５°以上１５未満の場合を「△」、５°未満の場合を「×」として評価した。評価結果を表２に示す。
【０１３９】
【表１】
2019179111.tif 000003
【０１４０】
【表２】
2019179111.tif 000004
【０１４１】
表２に示されるように、各実施例の隔壁形成用組成物はパターン形成性（現像性）が良好であり、これらの隔壁形成用組成物から形成された硬化膜（隔壁）は、十分な遮光性を有する。また、各実施例の隔壁形成用組成物の中でも、固形分中の［Ａ］黒色顔料の含有量が特に低い実施例１、３〜１１の各隔壁形成用組成物からは、順テーパ状の隔壁が形成された。さらに、フッ素含有樹脂を含む実施例８〜１１の隔壁形成用組成物から形成された硬化膜は、撥液性にも優れている。各実施例の隔壁形成用組成物からは、隔壁としての十分な遮光性と、高さとを兼ね備えた隔壁が形成できることがわかる。
【産業上の利用可能性】
【０１４２】
本発明の表示素子用積層体は、液晶表示素子、マイクロＬＥＤ素子等の表示素子の構成部材として好適に用いることができる。
【符号の説明】
【０１４３】
１０  表示素子用積層体
１１  基板
１２  隔壁
１３ａ、１３ｂ  波長変換層
１４ａ、１４ｂ  カラーフィルタ層
１５  透明層
２０、２１、２２  隔壁で区画された領域
３０  マイクロＬＥＤ素子
３１  ＴＦＴ基板
３２ａ、３２ｂ、３２ｃ  青色ＬＥＤ
４０、４１、４２  隔壁で区画された領域
【図１】
2019179111.tif 000005
【図２】
2019179111.tif 000006